(57)【要約】【解決手段】式（１）で表される環状アセタール構造を有する含フッ素単量体。2010106138.tif 000041（Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基、Ｚは、両端で結合するアルキレンオキシ基と共に五員環又は六員環を形成し、重合性不飽和基を含む二価の有機基）【効果】本発明により、光機能性材料、コーティング材料等の原料として有用な、環状アセタール構造を有する新規含フッ素単量体が提供される。中でも、該単量体を用いた重合体は波長２００ｎｍ以下の放射線に対して優れた透明性を有し、また優れた撥水性を有すると共に構造の選択により撥水性、脂溶性、酸分解性、加水分解性など各種性能の調整が可能である。【選択図】なし【特許請求の範囲】
【請求項１】
下記一般式（１）で表される環状アセタール構造を有する含フッ素単量体。
【化１】
2010106138.tif 000035
（式中、Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基を表す。Ｚは、両端で結合するアルキレンオキシ基と共に五員環又は六員環を形成し、重合性不飽和基を含む二価の有機基を表す。）
【請求項２】
下記一般式（２），（３）又は（４）で表される環状アセタール構造を有する含フッ素単量体。
【化２】
2010106138.tif 000036
（式中、Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基を表す。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
【請求項３】
下記一般式（２−１），（３−１）又は（４−１）で表される環状アセタール構造を有する含フッ素単量体。
【化３】
2010106138.tif 000037
（式中、Ａ1は、水素原子の一部がハロゲン原子で置換されていてもよく、又は、メチレン基の一部が酸素原子又はカルボニル基で置換されていてもよい炭素数１〜１９の直鎖状、分岐状又は環状のアルキル基を表す。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
【請求項４】
下記一般式（２−２），（３−２）又は（４−２）で表される環状アセタール構造を有する含フッ素単量体。
【化４】
2010106138.tif 000038
（式中、Ａ2は、水素原子、又は水素原子の一部がハロゲン原子で置換されていてもよく、又は、メチレン基の一部が酸素原子又はカルボニル基で置換されていてもよい炭素数１〜１８の直鎖状、分岐状又は環状のアルキル基を表す。Ａ3は、水素原子の一部がハロゲン原子で置換されていてもよく、また、メチレン基の一部が酸素原子又はカルボニル基で置換されていてもよい炭素数１〜１９の直鎖状、分岐状又は環状のアルキル基を表す。もしくは、Ａ2とＡ3は結合してこれらが結合する炭素原子及び酸素原子と共に環状構造を形成してもよい。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
【請求項５】
重合性不飽和基が、下記一般式（５）で表されるアクリル酸エステル、メタクリル酸エステル、又は、α−トリフルオロメチルアクリル酸エステル構造からなる基である請求項１乃至４のいずれか１項記載の環状アセタール構造を有する含フッ素単量体。
【化５】
2010106138.tif 000039
（式中、Ｒ15は水素原子、メチル基又はトリフルオロメチル基を表す。破線は結合手を表す。）
【請求項６】
重合性不飽和基が、下記一般式（６）又は（７）で表される不飽和炭化水素構造からなる基である請求項１乃至４のいずれか１項記載の環状アセタール構造を有する含フッ素単量体。
【化６】
2010106138.tif 000040
（式中、ｐ、ｑはそれぞれ独立に１又は０を表す。破線は結合手を表す。）
【発明の詳細な説明】
【技術分野】
【０００１】
本発明は、環状アセタール構造を有する新規な含フッ素単量体に関する。本発明の環状アセタール構造を有する含フッ素単量体は、その重合体が可視光から波長２００ｎｍ以下までの幅広い波長領域において優れた透明性を有し、また優れた撥水性を有することから、光機能性材料、コーティング材料等の原料として有用である。
更に、その重合体がＡｒＦレーザー光に対して優れた透明性を有すること、構造の選択により撥水性、脂溶性、酸分解性、加水分解性など各種性能の調整が可能であることから、例えばフォトレジスト用添加剤又は保護膜材料等の水液浸ＡｒＦレーザー露光リソグラフィー材料を構成するポリマー単量体として特に有用である。
【背景技術】
【０００２】
近年、ＬＳＩの高集積化と高速度化に伴い、パターンルールの微細化が急速に進んでいる。その背景には露光光源の短波長化があり、例えば水銀灯のｉ線（３６５ｎｍ）からＫｒＦエキシマレーザー（２４８ｎｍ）への短波長化により６４Ｍビット（加工寸法が０．２５μｍ以下）のＤＲＡＭ（ダイナミック・ランダム・アクセス・メモリー）の量産が可能になった。更に集積度２５６Ｍ及び１Ｇ以上のＤＲＡＭ製造を実現するため、ＡｒＦエキシマレーザー（１９３ｎｍ）を用いたリソグラフィーが本格的に検討され、高ＮＡのレンズ（ＮＡ≧０．９）と組み合わせることにより６５ｎｍノードのデバイスの量産が可能となった。その次の４５ｎｍノードのデバイス製作には波長１５７ｎｍのＦ2レーザーの利用が候補に挙げられたが、コスト面でのデメリットに加え、レジストの性能不足等に代表される多くの問題により適用が先送りされた。そして、Ｆ2リソグラフィーの代替として提案されたのがＡｒＦ液浸リソグラフィーであり、現在、集中的に開発が行われている（非特許文献１：Ｐｒｏｃ．ＳＰＩＥ．Ｖｏｌ．４６９０、ｘｘｉｘ（２００２））。
【０００３】
ＡｒＦ液浸リソグラフィーでは投影レンズとウエハーの間に水を含浸させ、水を介してＡｒＦエキシマレーザーを照射する。１９３ｎｍにおける水の屈折率は１．４４であるため、ＮＡが１．０以上のレンズを使ってもパターン形成が可能になり、理論上はＮＡを１．４４にまで上げることができる。ＮＡの向上分だけ解像力が向上し、ＮＡが１．２以上のレンズと強い超解像技術の組み合わせで４５ｎｍノードの可能性が示唆されている（非特許文献２：Ｐｒｏｃ．ＳＰＩＥ．Ｖｏｌ．５０４０、ｐ７２４（２００３））。
【０００４】
しかし、レジスト膜上に水が存在した状態で露光を行うと、レジスト膜内で発生した酸やレジスト材料に添加されている塩基性化合物の一部が水層に溶出し、その結果としてパターンの形状変化やパターン倒れが発生する可能性がある。また、レジスト膜上に残った微量の水滴がレジスト膜中に染み込むことにより欠陥が発生する可能性も指摘されている。これらの欠点を改善するため、ＡｒＦ液浸リソグラフィーではレジスト膜と水の間に含フッ素材料を用いた保護膜を設けることが提案された（非特許文献３：２ｎｄ  Ｉｍｍｅｒｓｉｏｎ  Ｗｏｒｋ  Ｓｈｏｐ：Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ（２００３））。
【０００５】
含フッ素保護膜材料のうち、パーフルオロアルキル化合物からなる保護膜は、塗布膜厚制御のための溶剤及び露光後の保護膜の剥離にフロンが用いられている。周知の通り、フロンは環境保全の観点からその使用が問題となっている上、保護膜の塗布と剥離に専用のユニットを増設しなければならないことなどを考えると実用面での問題が大きい。
【０００６】
上記保護膜の実用面での欠点を軽減する手段として、アルカリ現像液可溶型の保護膜が提案された（特許文献１：特開２００５−２６４１３１号公報）。アルカリ可溶型保護膜は、フォトレジスト膜の現像時に同時に保護膜の剥離ができるため、専用の剥離ユニットを必要としない点では画期的である。しかし、保護膜材料の塗布用溶媒はフォトレジスト層を溶解するものは選択できないうえ、保護膜の塗布専用のユニットが必要となるなど、実用面での改善の余地は依然として残っている。
【０００７】
レジスト膜内への水の浸透を抑制する方法としては、疎水性含フッ素化合物をレジスト材料に添加する手法が提案されている（特許文献２：特開２００６−４８０２９号公報）。この方法はレジスト保護膜の利用に比べ保護膜の成膜と除去にかかる工程が不要である点で有利である。しかし、これらの疎水性含フッ素化合物をレジスト材料に添加すると、レジスト膜表面の接触角、特に現像後の接触角が増大し、ブロッブ欠陥と呼ばれる欠陥が発生し易くなる。そこで水のバリアー性は高く保ちながら、現像後のレジスト表面の接触角を低くできるようなレジスト添加剤の開発が望まれ、また更なる性能向上のため、これらの設計思想を反映し、かつ望ましくは要求される種々の性能に応じて構造の調整が可能な新規単量体の開発が強く望まれている。
【０００８】
【非特許文献１】Ｐｒｏｃ．ＳＰＩＥ．Ｖｏｌ．４６９０、ｘｘｉｘ（２００２）
【非特許文献２】Ｐｒｏｃ．ＳＰＩＥ．Ｖｏｌ．５０４０、ｐ７２４（２００３）
【非特許文献３】２ｎｄ  Ｉｍｍｅｒｓｉｏｎ  Ｗｏｒｋ  Ｓｈｏｐ：Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ（２００３）
【特許文献１】特開２００５−２６４１３１号公報
【特許文献２】特開２００６−４８０２９号公報
【特許文献３】特開２００６−１５２２５５号公報
【発明の開示】
【発明が解決しようとする課題】
【０００９】
本発明は上記事情に鑑みなされたもので、光機能性材料、コーティング材料等の原料として有用なものであって、その重合体が波長２００ｎｍ以下の放射線に対して優れた透明性を有し、また優れた撥水性を有すると共に、構造の選択により撥水性、脂溶性、酸分解性、加水分解性など各種性能の調整が可能であり、例えばフォトレジスト用添加剤又は保護膜材料等の水液浸ＡｒＦレーザー露光リソグラフィー材料を構成するポリマー単量体として特に有用で、かつ入手容易な取り扱いしやすい原料から製造可能な新規単量体を提供することを目的とする。
【課題を解決するための手段】
【００１０】
本発明者らは上記目的を達成するため、鋭意検討を重ねた結果、後述の方法により、下記一般式（１），（２），（３），（４），（２−１），（３−１），（４−１），（２−２），（３−２）及び（４−２）で示される環状アセタール構造を有する含フッ素単量体が高収率かつ簡便に得られ、更にこれらの含フッ素単量体を重合して得られる重合体が優れた撥水性を有すると共に、構造の選択により性能の調整が可能であることを見出し、本発明を完成させたものである。
【００１１】
すなわち、本発明は、上記課題を解決するためになされたもので、下記に示す環状アセタール構造を有する含フッ素単量体を提供する。
［１］下記一般式（１）で表される環状アセタール構造を有する含フッ素単量体。
【化１】
2010106138.tif 000002
（式中、Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基を表す。Ｚは、両端で結合するアルキレンオキシ基と共に五員環又は六員環を形成し、重合性不飽和基を含む二価の有機基を表す。）
［２］下記一般式（２），（３）又は（４）で表される環状アセタール構造を有する含フッ素単量体。
【化２】
2010106138.tif 000003
（式中、Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基を表す。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
［３］下記一般式（２−１），（３−１）又は（４−１）で表される環状アセタール構造を有する含フッ素単量体。
【化３】
2010106138.tif 000004
（式中、Ａ1は、水素原子の一部がハロゲン原子で置換されていてもよく、又は、メチレン基の一部が酸素原子又はカルボニル基で置換されていてもよい炭素数１〜１９の直鎖状、分岐状又は環状のアルキル基を表す。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
［４］下記一般式（２−２），（３−２）又は（４−２）で表される環状アセタール構造を有する含フッ素単量体。
【化４】
2010106138.tif 000005
（式中、Ａ2は、水素原子、又は水素原子の一部がハロゲン原子で置換されていてもよく、又は、メチレン基の一部が酸素原子又はカルボニル基で置換されていてもよい炭素数１〜１８の直鎖状、分岐状又は環状のアルキル基を表す。Ａ3は、水素原子の一部がハロゲン原子で置換されていてもよく、また、メチレン基の一部が酸素原子又はカルボニル基で置換されていてもよい炭素数１〜１９の直鎖状、分岐状又は環状のアルキル基を表す。もしくは、Ａ2とＡ3は結合してこれらが結合する炭素原子及び酸素原子と共に環状構造を形成してもよい。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
［５］重合性不飽和基が、下記一般式（５）で表されるアクリル酸エステル、メタクリル酸エステル、又は、α−トリフルオロメチルアクリル酸エステル構造からなる基である［１］〜［４］のいずれかに記載の環状アセタール構造を有する含フッ素単量体。
【化５】
2010106138.tif 000006
（式中、Ｒ15は水素原子、メチル基又はトリフルオロメチル基を表す。破線は結合手を表す。）
［６］重合性不飽和基が、下記一般式（６）又は（７）で表される不飽和炭化水素構造からなる基である［１］〜［４］のいずれかに記載の環状アセタール構造を有する含フッ素単量体。
【化６】
2010106138.tif 000007
（式中、ｐ、ｑはそれぞれ独立に１又は０を表す。破線は結合手を表す。）
【発明の効果】
【００１２】
以上のように、本発明により、光機能性材料、コーティング材料等の原料として有用な、環状アセタール構造を有する新規含フッ素単量体が提供される。中でも、該単量体を用いた重合体は、波長２００ｎｍ以下の放射線に対して優れた透明性を有し、また優れた撥水性を有すると共に、構造の選択により撥水性、脂溶性、酸分解性、加水分解性など各種性能の調整が可能であり、例えばフォトレジスト用添加剤又は保護膜材料等の水液浸ＡｒＦレーザー露光リソグラフィー材料を構成するポリマー単量体として特に有用である。
【発明を実施するための最良の形態】
【００１３】
以下、本発明の実施の形態を詳細に説明するが、本発明はこれらに限定されるものではない。
【００１４】
本発明の含フッ素単量体は、下記一般式（１）で表される環状アセタール構造を有するものである。
【化７】
2010106138.tif 000008
（式中、Ｒは、水素原子の一部がハロゲン原子で置換されていてもよく、又は、メチレン基の一部が酸素原子、又はカルボニル基で置換されていてもよい炭素数１〜２０の直鎖状、分岐状又は環状のアルキル基を表す。Ｚは、両端で結合するアルキレンオキシ基と共に五員環又は六員環を形成し、重合性不飽和基を含む二価の有機基を表す。）
【００１５】
一般的に、アセタールは酸の作用により分解しやすいことが知られており、本発明の含フッ素単量体中の環状アセタール構造についても、例えば酸発生剤由来の酸の作用により分解する可能性が考えられる。その場合、環状アセタールの分解により親水性の高いヘミアセタール構造を生じ、ポリマー表面の接触角が低下するものと考えられる。
【００１６】
ここで、製造容易性の観点から、本発明の含フッ素単量体は、下記一般式（２），（３）又は（４）で表される構造であることがより好ましい。
【化８】
2010106138.tif 000009
（式中、Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基を表す。Ｒ1、Ｒ2、Ｒ3、Ｒ4はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ1、Ｒ2、Ｒ3、Ｒ4は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ5、Ｒ6、Ｒ7、Ｒ8、Ｒ9、Ｒ10はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ5、Ｒ6、Ｒ7、Ｒ8、Ｒ9、Ｒ10は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。Ｒ11、Ｒ12、Ｒ13、Ｒ14はそれぞれ独立に水素原子、水酸基、ハロゲン原子、又は炭素数１〜１５の直鎖状、分岐状又は環状の一価の有機基を表し、これらのうち少なくとも一つは重合性不飽和基を含む一価の有機基を表す。Ｒ11、Ｒ12、Ｒ13、Ｒ14は任意の組み合せで少なくともそのうち２個が互いに結合してこれらが結合する炭素原子と共に環を形成してもよく、該環は、少なくとも該環の形成に関与することのない残りの基が重合性不飽和基を含まない場合は、重合性不飽和基を含む。）
【００１７】
上記一般式中のＺ、Ｒ、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14で表される基の構造及び重合性不飽和基の置換位置は、製造の容易さ、目的の単量体の重合性、それらを用いて合成される重合体の物性等、種々の条件に合わせて任意に決めることができる。
【００１８】
Ｚは重合性不飽和基を含む二価の有機基である。より具体的には、重合性不飽和基を含む炭素数１〜１５の直鎖状、分岐状又は環状の二価の有機基を例示できる。例えば、メチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−ヘプチル基、ｎ−オクチル基、ｎ−ノニル基、ｎ−デシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチル基、アダマンチルメチル基、アダマンチルエチル基、アダマンチルブチル基、メチルアダマンチルメチル基、エチルアダマンチルメチル基、エチルアダマンチルエチル基、テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、テトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基等の直鎖状、分岐状又は環状のアルキル基、フェニル基、トリル基、ナフチル基、アンスリル基、フェナンスリル基等のアリール基、ベンジル基、ジフェニルメチル基、フェネチル基等のアラルキル基の一価の炭化水素基の水素原子の一つを単結合に置き換え、更に別の水素原子を重合性不飽和基に置き換えた二価の有機基であり、また、これらの基中の水素原子の一部がハロゲン原子、アルキル基、アリール基、アルコキシ基、アルコキシカルボニル基、オキソ基等に置換されていてもよい。
【００１９】
Ｒは、水素原子の一部がハロゲン原子で置換されていてもよく、又は、メチレン基の一部が酸素原子又はカルボニル基で置換されていてもよい炭素数１〜２０の直鎖状、分岐状又は環状のアルキル基である。具体的には、後述の−ＣＯ−Ａ1、−ＣＨ（Ａ2）−ＯＡ3であることが特に望ましいが、その他に、メチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−ヘプチル基、ｎ−オクチル基、ｎ−ノニル基、ｎ−デシル基、イコサニル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、トリフルオロメチル基、２，２，２−トリフルオロエチル基、２，２，３，３，３−ペンタフルオロプロピル基、２−メトキシエチル基、２−（ヘキサフルオロイソプロポキシ）エチル基、２−アセトキシエチル基、アセトニル基を例示できる。Ｒとして最適な構造を選択することにより、撥水性、脂溶性等の諸特性を要求性能に応じて調整することができる。
【００２０】
Ｒ1、Ｒ2、Ｒ3、Ｒ4はそれぞれ独立に水素原子、水酸基、ハロゲン原子、又は炭素数１〜１５の直鎖状、分岐状又は環状の一価の有機基であり、Ｒ1、Ｒ2、Ｒ3、Ｒ4のうち少なくとも一つは、重合性不飽和基を含む一価の有機基である。炭素数１〜１５の直鎖状、分岐状又は環状の一価の有機基として、例えば、メチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−ヘプチル基、ｎ−オクチル基、ｎ−ノニル基、ｎ−デシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチル基、アダマンチルメチル基、アダマンチルエチル基、アダマンチルブチル基、メチルアダマンチルメチル基、エチルアダマンチルメチル基、エチルアダマンチルエチル基、テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、テトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基等の直鎖状、分岐状又は環状のアルキル基、フェニル基、メチルフェニル基、ナフチル基、アンスリル基、フェナンスリル基等のアリール基、ベンジル基、ジフェニルメチル基、フェネチル基等のアラルキル基等の一価の炭化水素基、メトキシ基、エトキシ基、プロポキシ基等のアルコキシ基、ホルミルオキシ基、アセトキシ基等のアシロキシ基を挙げることができ、これらの基中の水素原子の一部がハロゲン原子、アルキル基、アリール基、アルコキシ基、アルコキシカルボニル基、オキソ基、アルコキシアルキル基、アシロキシ基、アシロキシアルキル基、アルコキシアルコキシ基等に置換されていてもよい。これらのうち、水素原子、水酸基、ハロゲン原子、メチル基、エチル基、プロピル基、ｔｅｒｔ−ブチル基、パーフルオロアルキル基が特に好ましい。重合性不飽和基を含む一価の有機基としては、重合性不飽和基そのものであるか、又は、上記一価の有機基の水素原子の一つを重合性不飽和基に置き換えた一価の有機基である。
【００２１】
Ｒ1、Ｒ2、Ｒ3、Ｒ4は任意の組み合せで少なくともそのうち２個が互いに結合してこれらが結合する炭素原子と共に環を形成してもよい。該環を形成する組み合せの典型的な例としては、Ｒ1とＲ2、Ｒ1とＲ3、Ｒ1とＲ4、Ｒ2とＲ3、Ｒ2とＲ4、Ｒ3とＲ4が挙げられる。この場合、形成される環としては、シクロプロパン、シクロブタン、シクロペンタン、シクロヘキサン、ビシクロ［２．２．１］ヘプタン、ビシクロ［２．２．２］オクタン、トリシクロ［５．２．１．０2,6］デカン、アダマンタン、テトラシクロ［４．４．０．１2,5．１7,10］ドデカン等の炭素数３〜１２の脂環式炭化水素が例示でき、これらを含む縮合環でもよい。また、これらの脂環式炭化水素の水素原子の一部が水酸基、ハロゲン原子、アルキル基、アリール基、アルコキシ基、アルコキシカルボニル基、オキソ基、アルコキシアルキル基、アシロキシ基、アシロキシアルキル基、アルコキシアルコキシ基等に置換されていてもよい。
また、上記環は、少なくとも該環の形成に関与することのない残りの基（例えばＲ1とＲ2とで環を形成する場合はＲ3及びＲ4、Ｒ1とＲ3で環を形成する場合はＲ2及びＲ4）がいずれも上記重合性不飽和基を含まない場合、重合性不飽和基を含む。
【００２２】
Ｒ5、Ｒ6、Ｒ7、Ｒ8、Ｒ9、Ｒ10とＲ11、Ｒ12、Ｒ13、Ｒ14は、それぞれ、Ｒ1、Ｒ2、Ｒ3、Ｒ4と同様のものを例示できるが、環を形成する組み合せの典型的な例としては、Ｒ5とＲ6、Ｒ5とＲ7、Ｒ5とＲ8、Ｒ6とＲ7、Ｒ6とＲ8、Ｒ7とＲ8、Ｒ7とＲ9、Ｒ7とＲ10、Ｒ8とＲ9、Ｒ8とＲ10、Ｒ9とＲ10が挙げられ、またＲ11とＲ12、Ｒ13とＲ14が挙げられる。
【００２３】
ここで、本発明の含フッ素単量体には性能上の必要に応じてアルカリ加水分解性を付与することが可能であり、その場合、本発明の含フッ素単量体は、下記一般式（２−１），（３−１）又は（４−１）で表される構造であることが好ましい。ヘミアセタール水酸基はアルコール水酸基に比べて酸性度が高いが、下記一般式（２−１），（３−１）又は（４−１）中のエステル結合は、隣接炭素に５つのフッ素原子が結合することにより更に酸性度が高くなったヘミアセタール水酸基とカルボン酸とのエステル、いわば混合酸無水物であるために、通常のアルコールとカルボン酸のエステルに比べて、大幅にアルカリ加水分解を受け易くなっており、例えばアルカリ現像液等により容易に加水分解されるものと考えられる。下記一般式（２−１），（３−１）又は（４−１）中のエステル結合が加水分解された場合は、親水性の高いヘミアセタール構造を生じるため、ポリマー表面の接触角が低下することになる。
【化９】
2010106138.tif 000010
（式中、Ａ1は、水素原子の一部がハロゲン原子で置換されていてもよく、又は、メチレン基の一部が酸素原子又はカルボニル基で置換されていてもよい炭素数１〜１９の直鎖状、分岐状又は環状のアルキル基を表す。Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14は前記と同様である。）
【００２４】
Ａ1は、水素原子の一部がハロゲン原子で置換されていてもよく、又は、メチレン基の一部が酸素原子又はカルボニル基で置換されていてもよい炭素数１〜１９の直鎖状、分岐状又は環状のアルキル基であり、具体的にはメチル基、エチル基、プロピル基、イソプロピル基、ｎ−ブチル基、ｓｅｃ−ブチル基、ｔｅｒｔ−ブチル基、イソブチル基、ｔｅｒｔ−アミル基、ｎ−ペンチル基、ネオペンチル基、ｎ−ヘキシル基、ｎ−ヘプチル基、ｎ−オクチル基、ｎ−ノニル基、ｎ−デシル基、ノナデシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、トリフルオロメチル基、２，２，２−トリフルオロエチル基、２，２，３，３，３−ペンタフルオロプロピル基、１−メチル−２，２，２−トリフルオロエチル基、２−メトキシエチル基、２−（ヘキサフルオロイソプロポキシ）エチル基、２−アセトキシエチル基、アセトニル基を例示できる。Ａ1として最適な構造を選択することにより、アルカリ加水分解性、撥水性、脂溶性等の諸特性を要求性能に応じて調整することができる。
【００２５】
また、本発明の含フッ素単量体には性能上の必要に応じて、より高い酸分解性を付与することが可能であり、その場合、本発明の含フッ素単量体は、下記一般式（２−２），（３−２）又は（４−２）で表される構造であることが好ましい。下記一般式（２−２），（３−２）又は（４−２）中には酸に不安定なアセタール構造（−Ｏ−ＣＨ（Ａ2）−ＯＡ3）が存在し、例えば酸発生剤由来の酸が近傍に存在すれば、非常に容易に分解するものと考えられる。下記一般式（２−２），（３−２）又は（４−２）中のアセタール部（−Ｏ−ＣＨ（Ａ2）−ＯＡ3）が分解した場合、親水性の高いヘミアセタール構造が生じるため、ポリマー表面の接触角が低下することになる。
【化１０】
2010106138.tif 000011
（式中、Ａ2は、水素原子、又は水素原子の一部がハロゲン原子で置換されていてもよく、また、メチレン基の一部が酸素原子又はカルボニル基で置換されていてもよい炭素数１〜１８の直鎖状、分岐状又は環状のアルキル基を表す。Ａ3は、水素原子の一部がハロゲン原子で置換されていてもよく、また、メチレン基の一部が酸素原子又はカルボニル基で置換されていてもよい炭素数１〜１９の直鎖状、分岐状又は環状のアルキル基を表す。もしくは、Ａ2とＡ3は結合して環状構造を形成してもよい。Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14は前記と同様である。）
【００２６】
Ａ2は、水素原子、又は水素原子の一部がハロゲン原子で置換されていてもよく、また、メチレン基の一部が酸素原子又はカルボニル基で置換されていてもよい炭素数１〜１８の直鎖状、分岐状又は環状のアルキル基であり、具体的には水素原子、メチル基、エチル基、プロピル基、イソプロピル基、ｎ−ブチル基、ｓｅｃ−ブチル基、ｔｅｒｔ−ブチル基、イソブチル基、ｔｅｒｔ−アミル基、ｎ−ペンチル基、２−ペンチル基、３−ペンチル基、ネオペンチル基、ｎ−ヘキシル基、２−ヘキシル基、３−ヘキシル基、ｎ−ヘプチル基、ｎ−オクチル基、ｎ−ノニル基、ｎ−デシル基、オクタデシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、トリフルオロメチル基、２，２，２−トリフルオロエチル基、２，２，３，３，３−ペンタフルオロプロピル基、１−メチル−２，２，２−トリフルオロエチル基、２−メトキシエチル基、２−（ヘキサフルオロイソプロポキシ）エチル基、２−アセトキシエチル基、アセトニル基を例示できる。
【００２７】
Ａ3は、水素原子の一部がハロゲン原子で置換されていてもよく、また、メチレン基の一部が酸素原子又はカルボニル基で置換されていてもよい炭素数１〜１９の直鎖状、分岐状又は環状のアルキル基であり、具体的には、メチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−ヘプチル基、ｎ−オクチル基、ｎ−ノニル基、ｎ−デシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチル基、アダマンチルメチル基、アダマンチルエチル基、アダマンチルブチル基、メチルアダマンチルメチル基、エチルアダマンチルメチル基、エチルアダマンチルエチル基、テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、テトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基、トリフルオロメチル基、２，２，２−トリフルオロエチル基、２，２，３，３，３−ペンタフルオロプロピル基、１−メチル−２，２，２−トリフルオロエチル基、２−メトキシエチル基、２−（ヘキサフルオロイソプロポキシ）エチル基、２−アセトキシエチル基、２−（１−アダマンチルカルボニルオキシ）エチル基、アセトニル基を例示することができる。
【００２８】
Ａ2とＡ3は結合してこれらが結合する炭素原子及び酸素原子と共に環状構造を形成してもよく、その場合、結合により形成される環状構造として、具体的にはテトラヒドロフラン環、メチルテトラヒドロフラン環、メトキシテトラヒドロフラン環、テトラヒドロピラン環、メチルテトラヒドロピラン環、メトキシテトラヒドロピラン環、１，４−ジオキサン環を例示できる。Ａ2、Ａ3として最適な構造を選択することにより、酸分解性、撥水性、脂溶性等の諸特性を要求性能に応じて調整することができる。
【００２９】
上記一般式（１），（２），（３），（４），（２−１），（３−１），（４−１），（２−２），（３−２），（４−２）における重合性不飽和基としては、ラジカル重合、アニオン重合、カチオン重合等の重合手段により重合可能な二重結合を有する基であればよい。重合性不飽和基を有する構造として、ビシクロ［２．２．１］ヘプト−２−エン、トリシクロ［５．２．１．０2,6］デカ−８−エン、テトラシクロ［４．４．０．１2,5．１7,10］ドデカ−３−エン等の不飽和炭化水素構造、ビニルオキシ基、アリルオキシ基等の不飽和エーテル構造、ビニルケトン、イソプロペニルケトン等のα，β−不飽和ケトン構造、アクリル酸エステル、メタクリル酸エステル、α−トリフルオロメチルアクリル酸エステル、α−フルオロアクリル酸エステル等のα，β−不飽和エステル構造、ビシクロ［２．２．１］ヘプト−５−エン−５−カルボン酸エステル、テトラシクロ［４．４．０．１2,5．１7,10］ドデカ−８−エン−３−カルボン酸エステル等の不飽和炭化水素エステル構造が好ましい。これらのうち、下記一般式（５）で表されるα，β−不飽和エステル構造を含むものが特に好ましい。即ち、アクリル酸エステル、メタクリル酸エステル、又は、α−トリフルオロメチルアクリル酸エステル構造が、特に好ましく例示できる。
【化１１】
2010106138.tif 000012
（式中、Ｒ15は水素原子、メチル基又はトリフルオロメチル基を表す。破線は結合手を表す。）
【００３０】
また、この場合、重合性不飽和基が下記一般式（６）又は（７）で表される不飽和炭化水素構造からなる基であってもよい。
【化１２】
2010106138.tif 000013
（式中、ｐ、ｑはそれぞれ独立に１又は０を表す。破線は結合手を表す。）
【００３１】
ここで、上記Ｚの二価の有機基、Ｒ1〜Ｒ14のうちの重合性不飽和基を含む一価の有機基又は重合性不飽和基を含む環は、上記式（５），（６）又は（７）の基を含むことが好ましいが、この場合、式（５），（７）の重合性不飽和基は、その一本の結合手が三価の連結基のいずれか一本の結合手と結合することによりＺ中又は上記重合性不飽和基を含有する環中に該重合性不飽和基として取り込まれた形態である。三価の連結基としては、水酸基、ハロゲン原子、アルコキシ基、アルコキシアルキル基、アルコキシアルコキシ基、アシロキシ基、アシロキシアルキル基等で置換されていてもよい炭素数１〜１０の直鎖状、分岐状又は環状のアルキレン基より水素原子の１つを単結合（結合手）と置き換えた基が好ましい。また、式（５），（７）の重合性不飽和基がＲ1〜Ｒ14のうちの重合性不飽和基を含む一価の有機基に該重合性不飽和基として取り込まれる態様は、式（５），（７）の基がそのまま重合性不飽和基を含む一価の有機基として構成され、この基が結合する炭素原子（以下、これを炭素原子Ｃという）に直接結合する態様（即ち、式（５），（７）の結合手がこの炭素原子Ｃに直接結合する態様）、及び二価の連結基、好ましくは炭素数１〜１０の直鎖状、分岐状又は環状のアルキレン基を介して上記炭素原子に結合する態様（即ち、式（５），（７）の結合手が上記二価の連結基を介して上記炭素原子Ｃに結合する態様）が挙げられる。
【００３２】
また、式（６）は、その結合手のうち一本又は二本がＺ中あるいは上記Ｒ1〜Ｒ14のうちの重合性不飽和基を含む一価の有機基又は重合性不飽和基を含む環に該重合性不飽和基として取り込まれるための結合手とすることが好ましく、残りの結合手は水素原子、水酸基、ハロゲン原子、又は炭素数１〜１５の直鎖状、分岐状又は環状の一価の有機基（その例示は上記と同様である）に結合していることが好ましい。
【００３３】
ここで、式（６）の結合手のうちの一本がＺ中あるいは上記Ｒ1〜Ｒ14のうちの重合性不飽和基を含む一価の有機基又は重合性不飽和基を含む環に取り込まれる場合の態様は、上記式（５），（７）の結合手が結合する上記態様と同じである。
【００３４】
また、式（６）の結合手のうちの二本がＺ又は重合性不飽和基を含む環中に取り込まれる態様としては、式（６）自体をＺ又は該環とする態様、又は上記二本の結合手のうちの一方又は双方が上述した二価の連結基に結合した基をＺ又は該環とする態様が挙げられ、更に重合性不飽和基を含む一価の有機基に取り込まれる態様としては、二本の結合手がそれぞれ上記二価の連結基と結合すると共に、これら連結基が適宜な炭素原子位置で該炭素原子と結合して環を形成して、これを重合性不飽和基を含む一価の有機基とする態様が挙げられる。
【００３５】
なお、式（６）において二本の結合手が例えば式（２）に結合する態様としては、下記式
【化１３】
2010106138.tif 000014
（式中、ｐは上記と同様である。）
で示されるスピロ環、及び下記式
【化１４】
2010106138.tif 000015
（式中、ｐは上記と同様である。）
で示される縮合環が例示される。
【００３６】
また、上記連結基としては、下記のものが例示される。
【化１５】
2010106138.tif 000016
【００３７】
本発明の環状アセタール構造を有する含フッ素単量体（１），（２），（３），（４），（２−１），（３−１），（４−１），（２−２），（３−２），（４−２）において、Ｚ、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14で表される基の種類、組み合わせによっては、分子を構成する炭素原子が不斉炭素となる場合があり、エナンチオ異性体（Ｅｎａｎｔｉｏｍｅｒ）やジアステレオ異性体（Ｄｉａｓｔｅｒｅｏｍｅｒ）が存在し得るが、一般式（１），（２），（３），（４），（２−１），（３−１），（４−１），（２−２），（３−２），（４−２）は、これらの立体異性体のすべてを代表して表す。これらの立体異性体は、単独で用いてもよいし、混合物として用いてもよい。
【００３８】
本発明の一般式（１），（２），（３），（４），（２−１），（３−１），（４−１），（２−２），（３−２），（４−２）で表される環状アセタール構造を有する含フッ素単量体として、更に具体的には以下のものを例示できるが、これらのものに限定されない。なお、下記例でＡｃはアセチル基、Ｍｅはメチル基を示す（以下、同様）。
【００３９】
【化１６】
2010106138.tif 000017
【００４０】
【化１７】
2010106138.tif 000018
【００４１】
【化１８】
2010106138.tif 000019
【００４２】
【化１９】
2010106138.tif 000020
【００４３】
本発明の環状構造を有する含フッ素単量体の製造方法について説明する。
本発明の一般式（１），（２），（３），（４），（２−１），（３−１），（４−１），（２−２），（３−２），（４−２）で表される環状アセタール構造を有する含フッ素単量体は、化合物の構造に応じて最適な方法を選択して製造するのが好ましい。一例として、対応するヘミアセタール化合物のＯ−アルキル化もしくはＯ−アシル化反応による製造法を例示できるが、この方法に限定されない。以下、下記一般式に示すヘミアセタール化合物（８）よりアセタール化合物（１）の合成を例に詳しく説明する。
【００４４】
【化２０】
2010106138.tif 000021
（式中、Ｚ、Ｒは前記の通りである。Ｘは脱離基を表す。）
【００４５】
原料となるヘミアセタール化合物（８）は既知の方法（特開２００６−１５２２５５号公報参照）により工業的に製造可能である。上記式中のＸは脱離基を表し、具体的には塩素原子、臭素原子、ヨウ素原子等のハロゲン原子、メタンスルホニルオキシ基等のアルカンスルホニルオキシ基、ｐ−トルエンスルホニルオキシ基等のアレーンスルホニルオキシ基、アセトキシ基等のアシルオキシ基、ペンタフルオロフェノキシ基等のアリールオキシ基、イミダゾイル基等の含窒素脱離基を例示できる。Ｒがアルキル基である場合はＲＸはアルキル化剤であり、上記反応はＯ−アルキル化反応である。Ｒがアシル基である場合はＲＸはアシル化剤であり、上記反応はＯ−アシル化反応である。ＲＸの使用量はヘミアセタール化合物（８）１モルに対し、０．３〜１０モル、特に０．８〜５モルとすることが望ましい。
【００４６】
反応は無溶媒、又は溶媒中で行うことができる。溶媒としては、メタノール、エタノール、イソプロピルアルコール、ｔ−ブチルアルコール、エチレングリコール等のアルコール類、ヘキサン、ヘプタン、ベンゼン、トルエン、キシレン等の炭化水素類、ジエチルエーテル、ジブチルエーテル、テトラヒドロフラン、１，４−ジオキサン、ジグリム等のエーテル類、塩化メチレン、クロロホルム、１，２−ジクロロエチレン等の塩素系溶媒類、Ｎ，Ｎ−ジメチルホルムアミド、Ｎ，Ｎ−ジメチルアセトアミド、ジメチルスルホキシド、Ｎ−メチルピロリドン等の非プロトン極性溶媒類、ギ酸、酢酸等のカルボン酸類、酢酸エチル、酢酸ブチル等のエステル類、アセトン、２−ブタノン等のケトン類、アセトニトリル等のニトリル類、ピリジン、トリエチルアミン等のアミン類、水の中から反応条件により選択して単独又は混合して用いることができる。反応温度は反応速度に応じて−４０℃から溶媒の還流温度までの範囲で選択する。反応には塩基もしくは遷移金属の塩を添加することが、反応率を高めるために好ましい。反応に用いる塩基としては、ピリジン、トリエチルアミン、ジイソプロピルエチルアミン、４−ジメチルアミノピリジン、イミダゾール等のアミン類、ナトリウムメトキシド、ナトリウムエトキシド、カリウムｔ−ブトキシド等のアルコキシ金属類、炭酸ナトリウム、炭酸カリウム、炭酸セシウム等の炭酸塩類、水酸化ナトリウム、水酸化カリウム、テトラメチルアンモニウムヒドロキシド等の水酸化物類、水素化ナトリウム、水素化カリウム等の金属水素化物類、ブチルリチウム、エチルマグネシウムブロミド等の有機金属類、リチウムジイソプロピルアミド等の金属アミド類の中から反応条件により選択して単独又は混合して用いることができる。塩基の使用量はヘミアセタール化合物（８）１モルに対し、０．３〜２０モル、特に０．８〜１０モルとすることが望ましい。反応に用いる遷移金属塩としては、炭酸鉛、炭酸カドミウム、炭酸銀、酸化鉛、酸化カドミウム、酸化銀、硝酸銀等の中から反応条件により選択して単独又は混合して用いることができる。塩基と遷移金属塩は単独でも混合して用いてもよい。また、反応には反応速度向上のために触媒としてヨウ化ナトリウム、ヨウ化リチウム、ヨウ化テトラブチルアンモニウム等のヨウ化物、臭化ナトリウム、臭化リチウム、臭化テトラブチルアンモニウム等の臭化物を加えてもよい。触媒を加える場合の添加量はヘミアセタール化合物（８）１モルに対し、０．００１〜２モル、特に０．００５〜０．５モルとすることが望ましい。反応時間はガスクロマトグラフィー（ＧＣ）や薄層クロマトグラフィー（ＴＬＣ）により反応を追跡して反応を完結させることが収率の点で望ましいが、通常０．１〜１００時間程度である。反応混合物から通常の水系後処理（ａｑｕｅｏｕｓ  ｗｏｒｋ−ｕｐ）により目的のアセタール化合物（１）を得る。必要があれば化合物（１）は蒸留、クロマトグラフィー、再結晶等の常法により精製することができる。あるいは水系後処理（ａｑｕｅｏｕｓ  ｗｏｒｋ−ｕｐ）を行わず、反応で生じた塩をろ別後又は反応液を直接精製にかけることが可能な場合もある。ここでは、化合物（１）を例にしたが、本合成法��化合物（２），（３），（４），（２−１），（３−１），（４−１），（２−２），（３−２），（４−２）のいずれの製造にも適用可能である。
【００４７】
上述のようにして得られた本発明の環状アセタール構造を有する含フッ素単量体（１），（２），（３），（４），（２−１），（３−１），（４−１），（２−２），（３−２），（４−２）は、例えばラジカル重合、アニオン重合、カチオン重合等の常法によりホモポリマー、あるいは他の一種以上の重合性モノマーを共重合させて重合体を製造することができる。この場合の製造条件等は重合性不飽和結合、特に重合性二重結合を重合する公知の方法、条件を採用することができる。
【００４８】
本発明の含フッ素単量体は、特に、液浸リソグラフィー用レジスト材料に対する添加剤として、また液浸リソグラフィー用レジスト材料のレジスト膜上に形成するレジスト保護膜用材料として使用される重合体を製造するための単量体として好適である。
ここで、液浸リソグラフィーは、投影レンズとレジスト膜との間に水、アルカン等の屈折率が１以上の高屈折率液体を介在させて露光を行う方法を採用するものである。
本発明の含フッ素単量体から得られた重合体を液浸リソグラフィー用レジスト材料に添加したレジスト材料を用いて形成したフォトレジスト膜は、水に対する良好なバリアー性能を有し、フォトレジスト材料の水への溶出を抑制するため、液浸リソグラフィーにおいて保護膜を必要とせず、保護膜の形成等に要するコストを削減できる。また、上記フォトレジスト膜は、水に対して高い後退接触角を有するため、液浸露光の走査後にフォトレジスト膜の表面に液滴が残りにくく、膜表面に残存する液滴が誘発するパターン形成不良を低減することができる。
また、上記重合体は、液浸リソグラフィー用レジスト材料のレジスト膜を液浸時に保護する保護膜を形成する材料としても有効で、レジスト保護膜用材料として上記重合体を用いることにより、後退接触角が高いためにレジスト成分の溶出と水の浸透が抑えられる上、現像欠陥が少なく、現像後のレジストパターン形状が良好な液浸リソグラフィーを実現することができる。
なお、本発明の単量体から重合体を得る方法としては、常法が採用し得る。即ち、２，２’−アゾビスイソブチロニトリル（以下、ＡＩＢＮと略記）等の開始剤を用いるラジカル重合、アルキルリチウム等を用いるイオン重合（アニオン重合）等の一般的重合手法を用いることが可能であり、これらの重合はその常法に従って実施することができる。このうち、ラジカル重合により製造を行うことが好ましい。この場合、重合条件は開始剤の種類と添加量、温度、圧力、濃度、溶媒、添加物等によって支配される。
【００４９】
ラジカル重合開始剤としては特に限定されるものではないが、例としてＡＩＢＮ、２，２’−アゾビス（４−メトキシ−２，４−ジメチルバレロニトリル）、２，２’−アゾビス（２，４−ジメチルバレロニトリル）、２，２’−アゾビス（２，４，４−トリメチルペンタン）、２，２’−アゾビス（イソ酪酸）ジメチル等のアゾ系化合物、ｔｅｒｔ−ブチルパーオキシピバレート、ラウロイルパーオキサイド、ベンゾイルパーオキサイド、ｔｅｒｔ−ブチルパーオキシラウレート等の過酸化物系化合物、過硫酸カリウムのような水溶性重合開始剤、更には過硫酸カリウムや過酸化水素等の過酸化物と亜硫酸ナトリウムのような還元剤の組み合わせからなるレドックス系開始剤等が例示される。重合開始剤の使用量は種類や重合条件等に応じて適宜変更可能であるが、通常は重合させるべき単量体全量に対して０．００１〜１０モル％、特に０．０１〜６モル％が採用される。
【００５０】
重合を行う際には、必要に応じて溶媒を用いてもよい。重合溶媒としては重合反応を阻害しないものが好ましく、代表的なものとしては、酢酸エチル、酢酸ｎ−ブチル、γ−ブチロラクトン等のエステル類、アセトン、メチルエチルケトン、メチルイソブチルケトン等のケトン類、トルエン、キシレン、シクロヘキサン等の脂肪族又は芳香族炭化水素類、イソプロピルアルコール、エチレングリコールモノメチルエーテル等のアルコール類、ジエチルエーテル、ジオキサン、テトラヒドロフラン等のエーテル系溶剤が使用できる。これらの溶剤は単独で用いても、２種類以上を混合して用いてもよい。重合溶媒の使用量は、目標となる重合度（分子量）、開始剤の添加量、重合温度等の重合条件に応じて適宜変更可能であり、通常は重合させる単量体の濃度が０．１〜９５質量％、特に５〜９０質量％になるように溶媒を添加する。
【００５１】
重合反応の反応温度は、重合開始剤の種類あるいは溶媒の沸点により適宜変更されるが、通常は２０〜２００℃が好ましく、特に５０〜１４０℃が好ましい。かかる重合反応に用いる反応容器は特に限定されない。
【００５２】
このようにして得られた重合体の溶液又は分散液から、媒質である有機溶媒又は水を除去する方法としては、公知の方法のいずれも利用できるが、例を挙げれば再沈澱濾過又は減圧下での加熱留出等の方法がある。
【００５３】
このようにして得られた重合体をレジスト材料に配合する場合、レジスト材料としては公知の組成のものが使用できるが、上記重合体を下記ベース樹脂と混合して用いると、両者はスピンコート時に層分離を起こし、重合体はレジスト膜の上層に局在化する。その結果、レジスト表面の撥水性と滑水性能が向上すると共に、レジスト材料中の水溶性化合物のリーチングを抑制することができる。
ここで、レジスト材料は、ラクトン環及び／又は水酸基及び／又は無水マレイン酸由来の骨格を有し、酸の作用によりアルカリ現像液に可溶となる高分子化合物（ベース樹脂）を含む。ベース樹脂を構成する高分子化合物としては、（メタ）アクリル酸エステル系、（α−トリフルオロメチル）アクリル酸エステルと無水マレイン酸との共重合系、シクロオレフィンと無水マレイン酸との交互共重合系、ポリノルボルネン系、シクロオレフィン開環メタセシス重合系、シクロオレフィン開環メタセシス重合体の水素添加系ポリマー等が用いられ、その具体例は特開２００８−１１１１０３号公報の段落［００７２］〜［０１２０］に記載されている。なお、上記ベース樹脂を構成する高分子化合物は１種に限らず、２種以上を添加することができる。複数種の高分子化合物を用いることにより、レジスト材料の性能を調整することができる。
【００５４】
上記レジスト材料は化学増幅ポジ型レジスト材料として機能するため、高エネルギー線の露光により酸を発生する化合物（光酸発生剤）を含んでもよい。光酸発生剤の成分としては、高エネルギー線照射により酸を発生する化合物であればいずれでも構わないが、好適な光酸発生剤としてはスルホニウム塩、ヨードニウム塩、スルホニルジアゾメタン、Ｎ−スルホニルオキシイミド、オキシム−Ｏ−スルホネート型酸発生剤等が挙げられ、その具体例としては、特開２００８−１１１１０３号公報の段落［０１２３］〜［１３８］に記載されている。光酸発生剤の添加量は、レジスト材料中のベース樹脂１００質量部に対して０．１〜２０質量部、好ましくは０．１〜１０質量部である。光酸発生剤が２０質量部以下であれば、フォトレジスト膜の透過率が十分大きく、解像性能の劣化が起こるおそれが少ない。上記光酸発生剤は、単独でも２種以上混合して用いることもできる。更に露光波長における透過率が低い光酸発生剤を用い、その添加量でレジスト膜中の透過率を制御することもできる。
【００５５】
本発明のレジスト材料は、更に、有機溶剤、塩基性化合物、溶解制御剤、界面活性剤、アセチレンアルコール類のいずれか１つ以上を含有することができる。
【００５６】
なお、上記重合体のレジスト材料への添加量は、上記ベース樹脂１００質量部に対して０．１〜５０質量部とすることができる。
また、上記レジスト材料を用いた液浸リソグラフィーも公知の方法を採用することができる。
上記重合体をレジスト保護膜材料として使用する場合、レジスト材料の構成、液浸リソグラフィーは上記と同様であり、またレジスト保護膜材料の使用態様も公知の態様、方法が採用し得る。
【実施例】
【００５７】
以下、実施例を示して、本発明を更に具体的に説明するが、本発明はこれらにより限定されるものではない。
【００５８】
［実施例１］Ｍｏｎｏｍｅｒ−１の合成
【化２１】
2010106138.tif 000022
【００５９】
Ｈｅｍｉａｃｅｔａｌ−１  ５０．０ｇ、ピリジン４０．８ｇ、アセトニトリル１００ｇの混合物を氷冷、窒素雰囲気下攪拌し、イソ酪酸クロリド２２．０ｇを３０分かけて滴下した。３０分後、ヘキサン１００ｇを加えて希釈、つづいて水４００ｇを加えて３０分攪拌し反応停止、過剰な試薬の分解を行った。通常の水系後処理（ａｑｕｅｏｕｓ  ｗｏｒｋ−ｕｐ）の後、減圧蒸留により精製を行い、目的物６０．８ｇを得た（収率９８％）。無色液体、沸点：６３〜６７℃／１３Ｐａ。ＮＭＲ分析において、このものはモル比６７：３３のジアテレオマー混合物であった。
【００６０】
ＩＲ（薄膜）：ν＝２９８１，２９４０，２８８３，１７７４，１７２７，１６３９，１４７１，１４５２，１３８８，１３３６，１３０３，１２８２，１２１８，１１５５，１１１２，１０８１，１０３９，１００４，９３９，９２７ｃｍ-1。
1Ｈ−ＮＭＲ（３００ＭＨｚ、ＤＭＳＯ−ｄ６中）、モル比６７：３３のジアテレオマー混合物：δ＝１．１１（０．９９Ｈ、ｄ、Ｊ＝６．９Ｈｚ），１．１２（０．９９Ｈ，ｄ、Ｊ＝７．１Ｈｚ）、１．１４（４．０２Ｈ、ｄ、Ｊ＝６．９Ｈｚ）、１．６６−１．７０（３Ｈ、ｍ）、１．８５−１．９０（３Ｈ、ｍ）、２．７０（０．３３Ｈ、ｑｑ、Ｊ＝７．１、６．９Ｈｚ）、２．７４（０．６７Ｈ、ｓｅｐ、Ｊ＝６．９Ｈｚ）、４．６５（０．６７Ｈ、ｂｒ．ｄ、Ｊ＝１１．１Ｈｚ）、４．６８（０．３３Ｈ、ｄｄ、Ｊ＝９．８、１．５Ｈｚ）、４．７９（０．３３Ｈ、ｂｒ．ｄ、Ｊ＝９．８Ｈｚ）、４．８５（０．６７Ｈ、ｄｄ、Ｊ＝１１．１、２．７Ｈｚ）、５．８０（０．６７Ｈ、ｍ）、５．８２（０．３３Ｈ、ｍ）、６．０８（０．６７Ｈ、ｍ）、６．０９（０．３３Ｈ、ｍ）ｐｐｍ。
19Ｆ−ＮＭＲ（２８３ＭＨｚ、ＤＭＳＯ−ｄ６中）、モル比６７：３３のジアテレオマー混合物：δ＝−１２４．３２（０．６７Ｆ、ｄｑ、Ｊ＝２５０、１７Ｈｚ）、−１１９．７５（０．３３Ｆ、ｄｑｄ、Ｊ＝２４６、１７．４Ｈｚ）、−１１０．８０（０．３３Ｆ、ｄ、Ｊ＝２４６Ｈｚ）、−１０９．４９（０．６７Ｆ、ｄ、Ｊ＝２５０Ｈｚ）、−８０．１９（０．６７Ｆ、ｄ、Ｊ＝１７Ｈｚ）、−７９．９２（０．３３Ｆ、ｄ、Ｊ＝１７Ｈｚ）ｐｐｍ。
【００６１】
［実施例２］Ｍｏｎｏｍｅｒ−２の合成
【化２２】
2010106138.tif 000023
【００６２】
Ｈｅｍｉａｃｅｔａｌ−２  ３２．０ｇ、ヨウ化メチル２８．４ｇ、酸化銀（Ｉ）２７．８ｇ、酢酸エチル１５０ｇの混合物を４０℃で２４時間攪拌した。不溶分をろ別、減圧濃縮の後、シリカゲルカラムクロマトグラフィーにより精製を行い、目的物２７．１ｇを得た（収率８１％）。
【００６３】
［実施例３］Ｍｏｎｏｍｅｒ−３の合成
【化２３】
2010106138.tif 000024
【００６４】
Ｈｅｍｉａｃｅｔａｌ−３  ４０．８ｇ、トリエチルアミン１５．２ｇ、ヨウ化ナトリウム１．５ｇ、アセトニトリル２００ｇの混合物にクロロメチルメチルエーテル１０．５ｇを加え、５０℃で１６時間攪拌した。通常の水系後処理（ａｑｕｅｏｕｓ  ｗｏｒｋ−ｕｐ）の後、シリカゲルカラムクロマトグラフィーにより精製を行い、目的物４３．０ｇを得た（収率９５％）。
【００６５】
［実施例４］Ｍｏｎｏｍｅｒ−４の合成
【化２４】
2010106138.tif 000025
【００６６】
Ｈｅｍｉａｃｅｔａｌ−１の代わりにＨｅｍｉａｃｅｔａｌ−４を、イソ酪酸クロリドの代わりに２，６−ノルボルナンカルボラクトン−３−カルボニルクロリドを用いた以外は実施例１に準じた方法により、Ｍｏｎｏｍｅｒ−４を合成した。
【００６７】
［実施例５］Ｍｏｎｏｍｅｒ−５の合成
【化２５】
2010106138.tif 000026
【００６８】
Ｈｅｍｉａｃｅｔａｌ−３の代わりにＨｅｍｉａｃｅｔａｌ−５を、クロロメチルメチルエーテルの代わりに２−クロロテトラヒドロピランを用いた以外は実施例３に準じた方法により、Ｍｏｎｏｍｅｒ−５を合成した。
【００６９】
［実施例６］Ｍｏｎｏｍｅｒ−６の合成
【化２６】
2010106138.tif 000027
【００７０】
Ｈｅｍｉａｃｅｔａｌ−２の代わりにＨｅｍｉａｃｅｔａｌ−６を、ヨウ化メチルの代わりにヨウ化イソブチルを用いた以外は実施例２に準じた方法により、Ｍｏｎｏｍｅｒ−６を合成した。
【００７１】
［実施例７］Ｍｏｎｏｍｅｒ−７の合成
【化２７】
2010106138.tif 000028
【００７２】
Ｈｅｍｉａｃｅｔａｌ−３の代わりにＨｅｍｉａｃｅｔａｌ−７を、クロロメチルメチルエーテルの代わりにクロロメチルメンチルエーテルを用いた以外は実施例３に準じた方法により、Ｍｏｎｏｍｅｒ−７を合成した。
【００７３】
［実施例８］Ｍｏｎｏｍｅｒ−８の合成
【化２８】
2010106138.tif 000029
【００７４】
Ｈｅｍｉａｃｅｔａｌ−３の代わりにＨｅｍｉａｃｅｔａｌ−８を、クロロメチルメチルエーテルの代わりに（１−クロロエチル）エチルエーテルを用いた以外は実施例３に準じた方法により、Ｍｏｎｏｍｅｒ−８を合成した。
【００７５】
［実施例９］Ｍｏｎｏｍｅｒ−９の合成
【化２９】
2010106138.tif 000030
【００７６】
Ｈｅｍｉａｃｅｔａｌ−２の代わりにＨｅｍｉａｃｅｔａｌ−９を、ヨウ化メチルの代わりに１，１，１，２，２，３，３，４，４，５，５，６，６−トリデカフルオロ−１−ヨードオクタンを用いた以外は実施例２に準じた方法により、Ｍｏｎｏｍｅｒ−９を合成した。
【００７７】
［実施例１０］Ｍｏｎｏｍｅｒ−１０の合成
【化３０】
2010106138.tif 000031
【００７８】
イソ酪酸クロリドの代わりに無水酢酸を用いた以外は実施例１に準じた方法により、Ｍｏｎｏｍｅｒ−１０を合成した。
【００７９】
［実施例１１］Ｍｏｎｏｍｅｒ−１１の合成
【化３１】
2010106138.tif 000032
【００８０】
イソ酪酸クロリドの代わりにイソ吉草酸クロリドを用いた以外は実施例１に準じた方法により、Ｍｏｎｏｍｅｒ−１１を合成した。
【００８１】
無色液体、沸点：７０℃／１３Ｐａ。
ＩＲ（薄膜）：ν＝２９６６，２９３５，２８７７，１７７９，１７２７，１６３９，１４６９，１４５２，１３８６，１３７１，１３３６，１３０１，１２８２，１２１６，１１５５，１１１０，１０８７，１０３９，１００４，９４６，９２７ｃｍ-1。
1Ｈ−ＮＭＲ（６００ＭＨｚ、ＤＭＳＯ−ｄ６中）、モル比６５：３５のジアテレオマー混合物：δ＝０．８９（１．０５Ｈ、ｄ、Ｊ＝６．４Ｈｚ）、０．９０（１．０５Ｈ、ｄ、Ｊ＝６．４Ｈｚ）、０．９２（１．９５Ｈ、ｄ、Ｊ＝６．４Ｈｚ）、０．９２（１．９５Ｈ、ｄ、Ｊ＝６．４Ｈｚ）、１．６６（１．０５Ｈ、ｂｒ．ｄ、Ｊ＝３．７Ｈｚ）、１．６８（１．９５Ｈ、ｂｒ．ｄ、Ｊ＝３．２Ｈｚ）、１．８６（１．９５Ｈ、ｍ）、１．８７（１．０５Ｈ、ｍ）、１．９０−２．０５（１Ｈ、ｍ）、２．３１（０．３５Ｈ、ｄｄ、Ｊ＝１５．６、７．３Ｈｚ）、２．３６（０．６５Ｈ、ｄｄ、Ｊ＝１５．５、６．８Ｈｚ）、２．３７（０．３５Ｈｚ、ｄｄ、Ｊ＝１５．６、６．４Ｈｚ）、２．４０（０．６５Ｈ、ｄｄ、Ｊ＝１５．５、６．９Ｈｚ）、４．６３（０．６５Ｈ、ｂｒ．ｄ、Ｊ＝１１．０Ｈｚ）、４．６６（０．３５Ｈ、ｄｄ、Ｊ＝１０．１、１．０Ｈｚ）、４．７７（０．３５Ｈ、ｂｒ．ｄ、Ｊ＝１０．１Ｈｚ）、４．８３（０．６５Ｈ、ｄｄ、Ｊ＝１１．０、２．３Ｈｚ）、５．７８（０．６５Ｈ、ｍ）、５．８１（０．３５Ｈ、ｍ）、６．０６（０．６５Ｈ、ｍ）、６．０８（０．３５Ｈ、ｍ）ｐｐｍ。
19Ｆ−ＮＭＲ（５６５ＭＨｚ、ＤＭＳＯ−ｄ６中）、モル比６５：３５のジアテレオマー混合物：δ＝−１２４．０６（０．６５Ｆ、ｄｑ、Ｊ＝２４９、１６Ｈｚ）、−１１９．５７（０．３５Ｆ、ｄｑｄ、Ｊ＝２４６、１７．３Ｈｚ）、−１１０．４６（０．３５Ｆ、ｄ、Ｊ＝２４６Ｈｚ）、−１０８．９８（０．６５Ｆ、ｄ、Ｊ＝２４９Ｈｚ）、−７９．９０（０．６５Ｆ、ｄ、Ｊ＝１６Ｈｚ）、−７９．５７（０．３５Ｆ、ｄ、Ｊ＝１８Ｈｚ）ｐｐｍ。
【００８２】
［実施例１２］Ｍｏｎｏｍｅｒ−１２の合成
【化３２】
2010106138.tif 000033
【００８３】
イソ酪酸クロリドの代わりに無水トリフルオロ酢酸を用いた以外は実施例１に準じた方法により、Ｍｏｎｏｍｅｒ−１２を合成した。
【００８４】
無色液体、沸点：７４℃／８００Ｐａ。
ＩＲ（薄膜）：ν＝２９８９，２９３７，１８１４，１７３１，１６３９，１４５４，１４０５，１３８８，１３４０，１３０１，１２８２，１２２８，１１８０，１１５３，１１０１，１０１２，９５０，９１９，８４２ｃｍ-1。
1Ｈ−ＮＭＲ（３００ＭＨｚ、ＤＭＳＯ−ｄ６中）、モル比６０：４０のジアテレオマー混合物：δ＝１．７１（１．２Ｈ、ｂｒ．ｄ、Ｊ＝３．８Ｈｚ）、１．７３（１．８Ｈ、ｂｒ．ｄ、Ｊ＝３．３Ｈｚ）、１．８８（１．２Ｈ、ｍ）、１．８９（１．８Ｈ、ｍ）、４．８０（０．６Ｈ、ｂｒ．ｄ、Ｊ＝１１．１Ｈｚ）、４．８７（０．４Ｈ、ｄｄ、Ｊ＝１０．６、１．２Ｈｚ）、５．０１（０．４Ｈ、ｂｒ．ｄ、Ｊ＝１０．６Ｈｚ）、５．０３（０．６Ｈ、ｄｄ、Ｊ＝１１．１、２．５Ｈｚ）、５．８１（０．４Ｈ、ｍ）、５．８３（０．４Ｈ、ｍ）、６．０６（０．４Ｈ、ｍ）、６．１０（０．４Ｈ、ｍ）ｐｐｍ。
19Ｆ−ＮＭＲ（２８３ＭＨｚ、ＤＭＳＯ−ｄ６中）、モル比６０：４０のジアテレオマー混合物：δ＝−１２４．８１（０．６Ｆ、ｄｑ、Ｊ＝２４８、１６Ｈｚ）、−１２０．５４（０．４Ｆ、ｄｑｄ、Ｊ＝２４６、１７．３Ｈｚ）、−１１７．９６（０．４Ｆ、ｄ、Ｊ＝２４６Ｈｚ）、−１１３．１４（０．６Ｆ、ｄ、Ｊ＝２４８Ｈｚ）、−７９．２９（０．６Ｆ、ｄ、Ｊ＝１６Ｈｚ）、−７８．７４（０．４Ｆ、ｄ、Ｊ＝１６Ｈｚ）、−７５．９５（０．４Ｆ、ｓ）、−７５．９２（０．６Ｆ、ｓ）ｐｐｍ。
【００８５】
［実施例１３］Ｍｏｎｏｍｅｒ−１３の合成
【化３３】
2010106138.tif 000034
【００８６】
Ｈｅｍｉａｃｅｔａｌ−３の代わりにＨｅｍｉａｃｅｔａｌ−１を、クロロメチルメチルエーテルの代わりに１−クロロ−１−メトキシ−２−メチルプロパンを用いた以外は実施例３に準じた方法により、Ｍｏｎｏｍｅｒ−１３を合成した。
【００８７】
無色液体、沸点：７０℃／２７Ｐａ。
ＩＲ（薄膜）：ν＝２９６９，２８８１，２８４８，１７２７，１６３９，１４７３，１４５２，１３８８，１３６７，１３２８，１３０３，１２８４，１２０７，１１５９，１１０３，１０６６，１０１０，９７０，９４６ｃｍ-1。
1Ｈ−ＮＭＲ（６００ＭＨｚ、ＤＭＳＯ−ｄ６中）、モル比３３：３２：１９：１６のジアテレオマー４種混合物：δ＝０．８０−０．９０（６Ｈ、ｍ）、１．６１−１．７１（３Ｈ、ｍ）、１．８４−１．９５（４Ｈ、ｍ）、３．２０（０．１６Ｈ、ｓ）、３．２６（０．１９Ｈ、ｓ）、３．３０（０．３３Ｈ、ｓ）、３．３４（０．３２Ｈ、ｓ）、４．３５−４．８０（２Ｈ、ｍ）、５．７２−５．８２（１Ｈ、ｍ）、６．０５−６．１０（１Ｈ、ｍ）ｐｐｍ。
19Ｆ−ＮＭＲ（５６５ＭＨｚ、ＤＭＳＯ−ｄ６中）、モル比３３：３２：１９：１６のジアテレオマー４種混合物：δ＝−１２４．６３（０．３３Ｆ、ｄｑ、Ｊ＝２４３、１９Ｈｚ）、−１２４．３０（０．３２Ｆ、ｄｑ、Ｊ＝２３６、１８Ｈｚ）、−１２１．６３（０．３２Ｆ、ｄ、Ｊ＝２３６Ｈｚ）、−１２１．４９（０．１６Ｆ、ｄ、Ｊ＝２４１Ｈｚ）、−１２０．５２（０．１６Ｆ、ｄｑ、Ｊ＝２４１、１７Ｈｚ）、−１１９．３８（０．１９Ｆ、ｄｑ、Ｊ＝２４５、２１Ｈｚ）、１１６．８３（０．１９Ｆ、ｄ、Ｊ＝２４５Ｈｚ）、−１１４．８３（０．３３Ｆ、ｄ、Ｊ＝２４３Ｈｚ）、−７９．００（０．１９Ｆ、ｄ、Ｊ＝２１Ｈｚ）、−７８．７６（０．３３Ｆ、ｄ、Ｊ＝２０Ｈｚ）、−７８．２９（０．１６Ｆ、ｄ、Ｊ＝１８Ｈｚ）、−７８．２３（０．３２Ｆ、ｄ、Ｊ＝２０Ｈｚ）ｐｐｍ。